(57)【要約】本発明は、水ガラスおよびさらにリン酸塩もしくはホウ酸塩または両方を含有するバインダーに関する。本発明は、さらに、鋳型および中子を逐次層構築するための方法であって、鋳型および中子は、構築材料混合物を含み、構築材料混合物は、少なくとも耐火成形基材とバインダーとを含む、方法に関する。鋳型および中子を３−Ｄ印刷において逐次層製造するために、耐火成形基材が逐次層施用され、バインダーを選択的に逐次層印刷され、従って鋳型または中子に対応する物体が構築され、結合していない構築材料混合物が取り除かれた後に、鋳型または中子が取り出される。【特許請求の範囲】
【請求項１】
少なくとも、
ａ）構築材料混合物の成分として耐火成形基材を準備するステップと；
ｂ）０．０５ｍｍから３ｍｍ、好ましくは０．１ｍｍから２ｍｍ、特に好ましくは０．１ｍｍから１ｍｍの層厚を有する前記構築材料混合物の薄層を塗布するステップと；
ｃ）前記薄層の選ばれた区域に、
−  アルカリケイ酸塩水溶液の形の水ガラスと、
−  少なくとも１種のリン酸塩もしくは少なくとも１種のホウ酸塩またはリン酸塩およびホウ酸塩と
を含むバインダーを印刷するステップと；
ｄ）ステップｂ）およびｃ）を繰り返し反復するステップと
を含む、物体を逐次層構築するための方法。
【請求項２】
前記印刷された区域を、特に、好ましくはマイクロ波および／または赤外光によって生じる温度上昇によって硬化させるステップをさらに含む、請求項１に記載の方法。
【請求項３】
前記印刷された区域を硬化させる前記ステップは、１層から１０層の印刷された層、好ましくは３層から８層の印刷された層の前記構築材料混合物を構築した後にそれぞれ行われる、請求項２に記載の方法。
【請求項４】
ｉ）前記逐次層構築の完了後に前記物体を炉の中でまたはマイクロ波を用いて硬化させるステップと、それに続く
ｉｉ）前記少なくとも部分的に硬化した鋳型から結合していない前記構築材料混合物を取り除くステップと
をさらに含む、先行請求項の少なくとも１項に記載の方法。
【請求項５】
前記耐火成形基材は、ケイ砂、ジルコン砂またはクロム鉱砂、橄欖石、バーミキュライト、ボーキサイト、耐火粘土、ガラスビーズ、粒状ガラス、中空ケイ酸アルミニウムマイクロスフェアおよびそれらの混合物を含み、好ましくは、前記耐火成形基材を基準として５０重量％より多いケイ砂からなる、先行請求項の少なくとも１項に記載の方法。
【請求項６】
前記構築材料混合物の８０重量％超、好ましくは９０重量％超、特に好ましくは９５重量％超が耐火成形基材である、先行請求項の少なくとも１項に記載の方法。
【請求項７】
前記耐火成形基材は、篩分分析によって決定すると５０μｍから６００μｍ、好ましくは８０μｍから３００μｍの平均結晶粒直径を有する、先行請求項の少なくとも１項に記載の方法。
【請求項８】
前記水ガラスは、溶媒／希釈剤を含めて、前記成形基材を基準として０．５重量％から７重量％の間、好ましくは０．７５重量％から６重量％の間、特に好ましくは１重量％から５．０重量％の間の量で用いられる、先行請求項の少なくとも１項に記載の方法。
【請求項９】
前記構築材料混合物に水ガラス系バインダー用無機硬化剤が加えられ、前記無機硬化剤は、好ましくはリン酸塩である、先行請求項の少なくとも１項に記載の方法。
【請求項１０】
前記バインダーに対する前記硬化剤の割合は、５重量％以上から２５重量％未満、好ましくは８重量％以上から２０重量％未満、特に好ましくは１０重量％以上から１５重量％未満である、請求項９に記載の方法。
【請求項１１】
それぞれ前記成形基材を基準として０．０５重量％から２重量％の間、好ましくは０．１重量％から１重量％の間、特に好ましくは０．１重量％から０．６重量％の間の前記無機硬化剤が用いられる、請求項９に記載の方法。
【請求項１２】
前記印刷するステップは、複数のノズルを有する印刷ヘッドを用いて行われ、前記ノズルは、好ましくは個別選択的に制御可能である、先行請求項の少なくとも１項に記載の方法。
【請求項１３】
前記印刷ヘッドは、コンピュータによって制御されて少なくとも１つの面内で移動可能であり、前記ノズルは、前記液体バインダーを逐次層施用する、請求項１２に記載の方法。
【請求項１４】
前記印刷ヘッドは、バブルジェット（登録商標）技術または圧電技術によるドロップ・オン・デマンド印刷ヘッドである、請求項１２または請求項１３に記載の方法。
【請求項１５】
前記少なくとも１種のリン酸塩は、２５℃において少なくとも水溶性であり、好ましくはアルカリリン酸塩、特に好ましくはポリリン酸ナトリウムもしくはメタリン酸ナトリウムまたは両方である、先行請求項の少なくとも１項に記載の方法。
【請求項１６】
前記バインダーは、リン酸塩を、好ましくは０．０１超かつ０．５未満のＰ２Ｏ５／ＳｉＯ２のモル比（前記バインダー中のＳｉＯ２に対するＰ２Ｏ５として計算される）で含有する、先行請求項の少なくとも１項に記載の方法。
【請求項１７】
前記バインダーは、ホウ酸塩を含有し、好ましくはＢ２Ｏ３／ＳｉＯ２のモル比（前記バインダー中のＢ２Ｏ３およびＳｉＯ２として計算される）は、０．０１から０．５である、先行請求項の少なくとも１項に記載の方法。
【請求項１８】
前記少なくとも１つのホウ酸塩は、２５℃において少なくとも水溶性であり、好ましくはアルカリホウ酸塩、より好ましくは四ホウ酸二ナトリウム１０水和物である、先行請求項の少なくとも１項に記載の方法。
【請求項１９】
請求項１から１８の少なくとも１項によって製造可能な、金属鋳物、特に、鉄、鋼、銅またはアルミニウム鋳物用鋳型または中子。
【請求項２０】
バインダーであって、
−  ０．４超、好ましくは０．５超、より好ましくは０．６超、特に好ましくは０．７超のＮａ２Ｏ／Ｍ２Ｏのモル比と、１．４超から２．８未満、好ましくは１．６超から２．６未満、好ましくは１．８超から２．５未満、より好ましくは１．９超かつ２．４未満のモル率ＳｉＯ２／Ｍ２Ｏと、を有し、Ｍ２Ｏは、前記バインダー中に含有される前記非晶質アルカリケイ酸塩、アルカリ酸化物、アルカリ水酸化物、アルカリリン酸塩および／またはアルカリホウ酸塩にそれぞれ基づいて酸化物として計算されたリチウム、ナトリウムおよびカリウムの前記モル量の和である水ガラスを含み；
−  前記バインダーは、２５ｍＰａｓ未満の２５℃における動粘度を有し；
−  前記バインダー中のいずれの粒子成分も７０μｍ未満のＤ９０値を有し；前記バインダーは、
−  少なくとも１種のリン酸塩もしくは少なくとも１種のホウ酸塩またはリン酸塩およびホウ酸塩を含有する
バインダー。
【請求項２１】
前記バインダーは、２２重量％超から４０重量％未満、好ましくは２４重量％超から３８重量％未満、好ましくは２６重量％超から３６重量％未満、特に好ましくは２８重量％超から３５重量％未満の固形分を有する、請求項２０に記載のバインダー。
【請求項２２】
あれば、前記バインダー中の粒子は、
−  ４０μｍ未満、好ましくは３０μｍ未満、特に好ましくは２５μｍ未満、より好ましくは２０μｍ未満のＤ９０値を有し、および／または
−  ２５０μｍ未満、好ましくは１２０μｍ未満、好ましくは５０μｍ未満、より好ましくは４０μｍ未満、特に好ましくは３５μｍ未満、より好ましくは３０μｍ未満のＤ１００値を有する、
請求項２０または２１に記載のバインダー。
【請求項２３】
前記少なくとも１種のリン酸塩は、２５℃において少なくとも水溶性であり、好ましくはアルカリリン酸塩、特に好ましくはポリリン酸ナトリウムもしくはメタリン酸ナトリウムまたは両方である、請求項２０から２２の少なくとも１項に記載のバインダー。
【請求項２４】
前記バインダーは、好ましくは０．０１超かつ０．５未満のＰ２Ｏ５／ＳｉＯ２のモル比（前記バインダー中の前記ＳｉＯ２に対するＰ２Ｏ５として計算される）のリン酸塩を含有する、請求項２０から２３の少なくとも１項に記載のバインダー。
【請求項２５】
前記バインダーは、ホウ酸塩を含有し、好ましくは、モル比Ｂ２Ｏ３／ＳｉＯ２（前記バインダー中のＢ２Ｏ３およびＳｉＯ２として計算される）は、０．０１から０．５である、請求項２０から２４の少なくとも１項に記載のバインダー。
【請求項２６】
前記少なくとも１種のホウ酸塩は、２５℃において少なくとも水溶性であり、好ましくはアルカリホウ酸塩、特に好ましくは四ホウ酸二ナトリウム１０水和物である、請求項２０から２５の少なくとも１項に記載のバインダー。
【請求項２７】
前記バインダーは、特に、０．０１重量％から４．０重量％の間、好ましくは０．１重量％から３．０重量％の間の界面活性物質、好ましくは界面活性剤をさらに含有する、請求項２０から２６の少なくとも１項に記載のバインダー。
【請求項２８】
前記バインダーは、請求項２０から２７の少なくとも１項によってさらに定義される、請求項１から１９の少なくとも１項に記載の方法。
【発明の詳細な説明】
【技術分野】
【０００１】
本発明は、鋳型および中子を逐次層構築するための方法であって、鋳型および中子は、耐火成形基材と、小なくとも１種のアルカリケイ酸塩水溶液およびさらにリン酸塩もしくはホウ酸塩または両方を含むバインダーと、を含有する方法に関する。鋳型および中子を３−Ｄ印刷において逐次層製造するために、耐火成形基材を逐次層施用することと、それぞれにバインダーを選択的に印刷することとが必要である。さらに、本発明は、このようにして製造された鋳型または中子に関する。
【背景技術】
【０００２】
鋳型は、基本的に中子および鋳型からなり、中子および鋳型は、製造される鋳物のネガ形を表す。これらの中子および鋳型は、耐火材料、たとえばケイ砂と、成形用の型から取り外した後の鋳型に十分な機械的強度を付与する適当なバインダーとからなる。したがって、型の製造のために、耐火成形基材が用いられ、耐火成形基材は、適当なバインダーで被覆される。耐火成形基材は、好ましくは、適当な中空の型に満たすことができるように、フリーフロー形である。バインダーは、必要な機械的安定性が鋳型に付与されるように、成形基材の粒子／結晶粒の間の強固な凝集を作り出す。
【０００３】
鋳型は、さまざまな要件を満たさなければならない。鋳造プロセスそれ自体において、鋳型は、第１に、１個以上の鋳型（の部品）によって形成される中空空間内に液体金属を収容するのに十分な安定性および耐熱性を有しなければならない。固化の開始後、鋳型の機械的安定性は、鋳型の壁に沿って形成される固化金属層によって確保される。次に、鋳型の材料は、その機械的強度を失うように、すなわち耐火材料の個々の粒子／結晶粒の間の凝集力が失われるように、金属によって放出される熱の作用により分解しなければならない。理想的な場合に、鋳型は、再び崩壊して鋳造の鋳型から注ぐことができる細かな砂を残す。
【０００４】
呼称「ラピッド・プロトタイピング」は、逐次層構築による３次元物体の製造のためのさまざまな公知の方法を含む。これらの方法の利点は、アンダーカットおよび空洞を有する複雑な単一物体をも製造する可能性である。従来の方法ではこれらの物体は、いくつかの個別に製造された部品から組み立てなければならないだろう。別の利点は、これらの方法が、成形用金型なしでＣＡＤデータから物体を直接製造することができることである。
【０００５】
３次元印刷方法の結果として、印刷ヘッドのノズルを通してバインダーまたはバインダー成分が施用されるとき、鋳型を一体に保持する新規な要件がバインダーに課される。次に、バインダーは、十分な強度レベルおよび金属鋳造後の良好な崩壊特性を生じなければならず、また十分な熱安定性および貯蔵安定性を有しなければならないだけでなく、今や「印刷可能」でもなければならない。すなわち、印刷ヘッドのノズルがバインダーによって閉塞してはならず、他方でバインダーは、印刷ヘッドから直接流れ出してもならず、代りに個別の液滴を形成するべきである。
【０００６】
さらに、環境を保全し、炭化水素、主として芳香族炭化水素による環境の臭気汚染を規制するために、鋳型の製造時ならびに鋳造および冷却時にＣＯ２または炭化水素の形の排出物が発生しないことが必要な場合がますます多くなっている。これらの要件を満たすために、近年、無機バインダーシステムが開発されるかまたはさらに開発中である。無機バインダーシステムを使用すると、金属型の製造時のＣＯ２および炭化水素の排出が回避されるかまたは少なくとも最小限になる。
【０００７】
特許文献１は、十分な安定性を有する鋳型を製造することが可能な無機バインダーシステムを開示している。しかし、このバインダーシステムは、事前に混合された成形材料混合物（耐火材料とバインダーとの混合物）が加熱された成形用の型の中に圧力を用いて送られる中子焼成機械内の熱硬化に特に適している。
【０００８】
特許文献２は、モールドを逐次層構築するための方法であって、無機バインダーシステムが用いられる方法を開示している。逐次層施用される粒状材料は、粒状構築材料とスプレー乾燥されたアルカリケイ酸塩溶液とを含む。硬化の選択的な活性化は、水を含む溶液を用いて行われ、この溶液は、印刷ヘッドによって加えられる。純水とレオロジー添加物を含有する調節水との両方が開示されている。言及したレオロジー添加物は、増粘剤、たとえばグリセロール、グリコールまたは層状ケイ酸塩によって例を示され、層状ケイ酸塩が特に強調されている。特許文献２は、アルカリケイ酸塩水溶液の使用を開示していない。バインダーまたは水ガラス溶液は、印刷ヘッドを介して与えられるのではなく、逐次層施用される粒状材料中に既に含有されている。特許文献２によると、バインダーを用いて逐次層施用された材料の選択的な濡れまたは硬化は、遠回りしない限り実現されず、アルカリケイ酸塩水溶液を用いて直接実現されない。特許文献２に記載されているプロセスは、バインダー、スプレー乾燥されたアルカリケイ酸塩溶液を、意図される目的箇所だけなくそれが必要でない区域にも供給する。したがって、バインダーが必要もなく消費される。
【０００９】
特許文献３は、堆積技術において部品を製造するための方法であって、多数の他の選択肢に加えてとりわけ水ガラスが印刷液体として用いられる方法を開示している。したがって、水ガラスは、印刷ヘッドを用いて与えられ、それぞれ最上層の予め定められたセクションに施用することができる。しかし、特許文献３は、どの水ガラス組成物が用いられ得るかについて情報を提供していない。当業者はまた、化学組成を示すことができただろう、用いられる水ガラスの物理的性質に関するいかなる情報も与えられない。記載されている従来技術においてのみ無機バインダー（たとえばフリーフロー性の水ガラスなど）がごく一般的に言及され、無機バインダーは、一般的に大量の水分を含有し−例として最大６０重量％の水が言及されているだけである。大量の水（たとえば最大６０重量％の水）は、取り扱うのが難しいので不利と考えられる。
【００１０】
当業者は、特許文献３によって、どの水ガラス組成物が３−Ｄ印刷に適しているかに関するいかなる情報も与えられない。
【００１１】
特許文献４は、２０℃において４５ｍＰａ・ｓ以下の粘度を有するアルカリケイ酸塩水溶液を開示し、この水溶液は、アルカリケイ酸塩に対して３９重量％の固形分を有する。ＳｉＯ２とＭ２Ｏとの間の比（Ｍ２Ｏは、Ｎａ２Ｏおよび／またはＫ２Ｏである）は、重量比として記載されている。最も狭いこの重量比の範囲は、１．５８から３．３０の間である。特許文献４の実施例に、ボールミルを用いて水ガラスバインダーの粘度を低くすることが可能と思われる方法が開示されている。しかし、そのような方法は、非常に複雑であり、かつ費用が高い。
【先行技術文献】
【特許文献】
【００１２】
【特許文献１】欧州特許第１８０２４０９号公報
【特許文献２】国際公開第２０１２／１７５０７２号公報
【特許文献３】独国特許出願公開第１０２０１１０５３２０５号公報
【特許文献４】国際公開第２０１３／０１７１３４号公報
【発明の概要】
【発明が解決しようとする課題】
【００１３】
したがって、本発明者らは、鋳型の３次元印刷に適した水ガラスバインダーまたはアルカリケイ酸塩水溶液を開発するという目的に取り組んだ。すなわち水ガラスバインダーは、印刷ヘッドのノズルまたはモジュールの閉塞または目詰まりなく印刷ヘッドを通して選択的に直接与えられることができる。さらに、バインダーは、微細に、点状にかつ精密に定められた用量で施用されるべきである。その上、本発明による水ガラスを使用すると、それによって製造された鋳型の性質は改善される。
【課題を解決するための手段】
【００１４】
この目的は、独立請求項の特徴を有するバインダーによって実現される。本発明による方法の有利なさらなる進展は、従属請求項の主題であるかまたは下記に記載される。物体を逐次層構築するための方法は、少なくとも、
ａ）構築材料混合物の成分として耐火成形基材を準備するステップと；
ｂ）０．０５ｍｍから３ｍｍ、好ましくは０．１ｍｍから２ｍｍ、特に好ましくは０．１ｍｍから１ｍｍの構築材料混合物の層厚を有する構築材料混合物の薄層を塗布するステップと；
ｃ）薄層の選ばれた区域に、
−アルカリケイ酸塩水溶液の形の水ガラスと、
−好ましくは、少なくとも部分的な、特に完全な水溶液中に溶解した形の少なくとも１種のリン酸塩もしくは少なくとも１種のホウ酸塩またはリン酸塩およびホウ酸塩と、
を含むバインダーを印刷するステップと；
ｄ）ステップｂ）およびｃ）を繰り返し反復するステップと
を含む。
【００１５】
本発明による水ガラスバインダーが用いられるとき、それを用いて製造された鋳型は、次の特性を有する。
１．特に熱硬化後の良好な強度
２．鋳造プロセス時に鋳型の変形を防ぐのに十分な、特に金属鋳造に適した熱安定性
３．良好な貯蔵安定性
４．金属鋳造後の良好な崩壊特性
５．逐次層施用された粒状材料または水ガラスバインダーの中に有機添加物が存在しないかぎり、鋳造操作および冷却時にＣＯ２または他の有機熱分解生成物の排出がない。
【００１６】
驚くべきことに、本発明によるバインダーは非常に容易に「印刷可能」である、すなわち、印刷ヘッドのノズルはバインダーによって急速に閉塞しないことが見いだされた。同時に、バインダーは、非常に精密に施用することができる。印刷ヘッドのノズルの目詰まりは、思わしくない印刷結果を生じる。これは、本発明によるバインダーによって避けられる。
【００１７】
ノズルの急速な目詰まりまたは印刷ヘッドのモジュールにおける急速な膜形成は、バインダーの反応性増加に起因する。バインダーの反応性は、その化学的組成ならびにバインダーの熱安定性によって制御することができる。一方で３−Ｄ印刷方法の分野における用途からみれば、印刷ヘッドの減損を避けるためおよびバインダーの硬化を制御するために、バインダーの低い反応性が必要であるが、また、他方で製造された鋳型が鋳造操作時に変形し、したがって思わしくない鋳造の寸法安定性という結果となることを防ぐために、高い熱安定性が望ましい。バインダーの熱安定性および反応性は、バインダーの化学的組成に同じように依存する。すなわち、反応性が高いほど熱安定性が高い。十分に低いバインダーの反応性において十分に高い鋳型の熱安定性を確保する適当なバインダー組成物を開示することが本発明の主題である。
【発明を実施するための形態】
【００１８】
本発明によるバインダーは、鋳型の３次元印刷のために提供される。バインダーは、印刷液として使用され、まとめて構築材料混合物と呼ばれるたとえば耐火成形基材（たとえばケイ砂）などの逐次層施用された材料と任意選択として１種以上の添加物とに、この印刷液が選択的に印刷される。構築材料混合物は、まだバインダーを含んでいない。通常、構築材料混合物の逐次層施用の後に選択印刷操作−この操作は、印刷操作全体が完了し、鋳型を得ることができるまで繰り返される−が続く。
【００１９】
バインダーの硬化は、従来の方法で行うことができる。したがって、一方で、逐次層施用された構築材料混合物に１種以上の水ガラス硬化剤を加えることが可能であり、これは、印刷された水ガラス含有バインダーの化学的手段による即時硬化を作り出す。
【００２０】
施用された水ガラスを酸性ガス、たとえばＣＯ２によって硬化させることも可能であるが、この変化形は、それほど好ましくない。
【００２１】
他方で、熱硬化も行うことができる。たとえば、印刷操作の完了後に（構築材料混合物の次の層が施用される直前に、その時にまたは後に）、たとえば赤外光を用いて構築材料混合物と結合剤との混合物を照射することによって、熱硬化を行うことが可能である。この逐次層硬化において、たとえばスポットの形の赤外光が印刷ヘッドを追ってもよい。
【００２２】
もちろん、いくつかの層が施用された後に、このタイプの熱硬化を段階的に行うことも可能である。最後の印刷操作の完了後にだけ熱硬化を行うことも可能である。鋳型を完全に製造するために必要な最後の層が印刷されるまで、「構築材料混合物の層を施用する」ステップと、それに続く「印刷操作」ステップとが交互する。この目的で、施用され、部分的に印刷された層は、たとえばいわゆる「作業ボックス」内に残り、後で作業ボックスをマイクロ波オーブンへ移動させて熱硬化を行うことができる。
【００２３】
熱硬化は、特に、マイクロ波オーブン内で、マイクロ波による乾燥を、好ましくは印刷操作全体の完了後にするのが好ましい。
【００２４】
鋳型の製造のための耐火成形基材として、慣習的な材料および公知の材料を用いることができる。適当な材料は、たとえば、ケイ砂、ジルコン砂もしくはクロム鉱砂、橄欖石、バーミキュライト、ボーキサイト、耐火粘土ならびに人工成形基材、特に、耐火成形基材を基準として５０重量％より多いケイ砂である。コストを低く保つために、耐火成形基材のケイ砂の割合は、７０重量％超、好ましくは８０重量％超、特に好ましくは９０重量％超である。しかし、新しい砂だけを用いる必要はない。資源を節約し、埋め立てコストを避けるという意味で、使用済みの形からリサイクルによって取得することができるだけの高い割合の再生された古い砂を用いることは有利でさえある。
【００２５】
耐火成形基材とは、高い融点（融解温度）を有する物質を意味すると理解される。耐火成形基材の融点は、好ましくは６００℃超、好ましくは９００℃超、特に好ましくは１２００℃超、非常に特に好ましくは１５００℃超である。
【００２６】
耐火成形基材は、好ましくは構築材料混合物の８０重量％超、特に９０重量％超、特に好ましくは９５重量％超を占める。
【００２７】
たとえば、国際公開第２００８／１０１６６８Ａ１号公報（＝米国特許出願公開第２０１０／１７３７６７号公報）に、適当な耐火成形基材が記載されている。粉砕された使用済み鋳型の洗浄とその後の乾燥とによって得ることができる再生材も同様に適している。一般に、再生材は、耐火成形基材の７０重量％、好ましくは少なくとも約８０重量％、特に好ましくは９０重量％超を占めることができる。
【００２８】
本発明の一実施態様によると、純粋に機械的な処理によって得られる再生材を用いると有利である。機械的な処理とは、古い砂の中に残っているバインダーの少なくとも一部が研削原理または衝撃原理によって砂粒から除去されることを意味すると理解される。これらの再生材は、必要に応じて用いることができる。これらの再生材の割合は、たとえば、耐火成形基材の５重量％超、好ましくは２０重量％超、より好ましくは５０重量％超、特に好ましくは７０重量％超、特に非常に好ましくは８０重量％超であってよい。そのような再生材は、たとえば、施用されたバインダーの（予備または部分）硬化を行うために用いられる。
【００２９】
本発明の一実施態様によると、成形基材として塩を用いると有利である。塩とは、アルカリハロゲン化物およびアルカリ土類ハロゲン化物を意味すると理解される。アルカリハロゲン化物が好ましく、そのうちでアルカリ金属塩化物がより好ましい。特に好ましくは、塩化ナトリウムが用いられる。塩類または塩の割合は、たとえば、耐火成形基材の５重量％超、好ましくは２０重量％超、より好ましくは５０重量％超、より好ましくは８０重量％超を占めてよい。この実施態様において、耐火成形基材として塩だけを用いると特に好ましい。たとえば、金属鋳造後に水によって鋳型が除去されるとき、塩が用いられる。
【００３０】
耐火成形基材の平均結晶粒直径は、一般に５０μｍから６００μｍの間、好ましくは７０μｍから４００μｍの間、好ましくは８０μｍから３００μｍの間、特に好ましくは１００μｍから２００μｍの間である。結晶粒直径は、たとえばＤＩＮ  ＩＳＯ  ３３１０に従う篩分によって決定することができる。たとえば、１：１から１：５または１：１から１：３の最小縦長さに対する最大縦長さ（互いに直角であり、それぞれすべての空間方向で）を有する粒子形状／結晶粒、すなわち繊維状でないものが特に好ましい。
【００３１】
耐火成形基材は、フリーフロー状態である。
【００３２】
本発明によるバインダーは、たとえばガラス状のリチウム、ナトリウムおよび／またはカリウムのケイ酸塩を水に溶かすことによって調製される水ガラスを含有する。好ましい水ガラスは、少なくともケイ酸ナトリウムを含有するものである。
【００３３】
バインダー中の比Ｎａ２Ｏ／Ｍ２Ｏは、好ましくは０．４超、好ましくは０．５超、より好ましくは０．６超、特に好ましくは０．７超であり、ここでＭ２Ｏは、酸化物として計算されるバインダー中のリチウム、ナトリウムおよびカリウムの質量の和である。
【００３４】
本発明によると、酸化物Ｍ２Ｏとして計算されるアルカリ金属の量は、バインダー中に存在する非晶質アルカリケイ酸塩、アルカリ酸化物、アルカリ水酸化物、アルカリリン酸塩およびアルカリホウ酸塩のモル量だけから計算される。これは、Ｍ２Ｏ（Ｍ２Ｏは、前の段落でそれぞれ定義されたとおりである）の計算において水ガラス溶液へのアルカリ塩化物またはアルカリ炭酸塩などのいかなる添加も含まれないことを意味する。
【００３５】
水ガラスは、１．４超、好ましくは１．６超、好ましくは１．８超、より好ましくは１．９超、特に好ましくは２．０超であるモル率ＳｉＯ２／Ｍ２Ｏを有する。水ガラスは、好ましくは、２．８未満、好ましくは２．６未満、好ましくは２．５未満、特に好ましくは２．４未満のモルモジュラスＳｉＯ２／Ｍ２Ｏを有する。この状況において、本発明による水ガラス溶液のそのような低いモル比ＳｉＯ２／Ｍ２Ｏが、特に金属鋳造において鋳型の十分に高い熱安定性を生じることは、当業者にとって驚くべきことである。
【００３６】
バインダーは、４０重量％未満、好ましくは３８重量％未満、好ましくは３６重量％未満、特に好ましくは３５重量％未満の固形分を有する。バインダーの残余は、好ましくは水からなる。
【００３７】
バインダーは、２２重量％超、好ましくは２４重量％超、好ましくは２６重量％超、特に好ましくは２８重量％超、特に非常に好ましくは２９重量％超、特に好ましくは２９．５重量％超の固形分を有する。
【００３８】
固形分は、穏やかに液体を蒸発させ、バインダーを乾燥させてからそれを空気雰囲気中６００℃で１時間加熱することによって決定される。残留酸化物材料を秤量して固形分を決定する。
【００３９】
これとは別に、バインダー中のＳｉＯ２およびＭ２Ｏの材料の量（モル％として計算）は、１６モル％未満、好ましくは１５モル％未満、好ましくは１４モル％未満、特に好ましくは１３．５モル％未満である。さらに、材料のこの量は、７モル％超、好ましくは８モル％超、好ましくは９モル％超、特に好ましくは１０モル％超、特に非常に好ましくは１０．５モル％超である。
【００４０】
バインダーの粘度は、あまり低くてはならず、あまり高くてはならない。動粘度は、ブルックフィールド（Ｂｒｏｏｋｆｉｅｌｄ）回転粘度計を用いて測定される。２５℃の温度において、本発明によるバインダーは、２５ｍＰａｓ未満、好ましくは２０ｍＰａｓ未満、好ましくは１８ｍＰａｓ未満、特に好ましくは１６ｍＰａｓ未満の粘度を有する。２５℃の温度において、バインダーは、１ｍＰａｓ超、好ましくは２ｍＰａｓ超、好ましくは３ｍＰａｓ超、特に好ましくは４ｍＰａｓ超の粘度を有する。
【００４１】
本発明によるバインダーは、透明な溶液であるべきであり、可能なら、最大限として数マイクロメートルから数ミリメートルの間のサイズを有し、たとえば不純物に由来し得る粗い粒子を含むべきでない。市販水ガラス溶液は、一般に、これらの粗い粒子を有する。
【００４２】
粒子または結晶粒サイズは、ＤＩＮ／ＩＳＯ  １３３２０に従って動的光散乱（たとえば堀場のＬＡ９５０）によって決定される。
【００４３】
決定されたＤ９０値（それぞれ体積を基準とする）は、より大きな粒子のための指標である−それは、粒子の９０％が指定された値より小さいことを意味する。本発明による水ガラスは、７０μｍ未満、好ましくは４０μｍ未満、好ましくは３０μｍ未満、特に好ましくは２５μｍ未満、特に非常に好ましくは２０μｍ未満のＤ９０値（動的光散乱またはレーザ回折法によって決定される）を有する。
【００４４】
これとは別に、本発明による水ガラスは、２５０μｍ未満、好ましくは１２０μｍ未満、好ましくは５０μｍ未満、より好ましくは４０μｍ未満、特に好ましくは３５μｍ未満、特に非常に好ましくは３０μｍ未満のＤ１００値（それぞれ体積を基準として）を有する。
【００４５】
水ガラスを含有する上記バインダーは、たとえば適当な濾過によって得ることができる。たとえば、５０μｍ、好ましくは２５μｍ、好ましくは１０μｍ、特に好ましくは５μｍの篩いの目直径を有するフィルターが適している。好ましいバインダーは、少なくとも１μｍのサイズを有する粒子を含まないバインダーである。
【００４６】
一実施態様において、本発明によるバインダーは、さまざまな割合のリチウムイオンを有してよい。Ｌｉ２Ｏ／Ｍ２Ｏのモル比は、広い範囲、たとえば０．０１から０．３の間で変化してよい。好ましくは、この比は、０．０３から０．１７の間、好ましくは０．０３５から０．１６の間、特に好ましくは０．０４から０．１４の間の範囲にある。
【００４７】
一実施態様において、本発明によるバインダーは、さまざまな割合のカリウムイオンを有してよい。Ｋ２Ｏ／Ｍ２Ｏのモル比は、広い範囲にわたって、たとえば０．０１から０．３の間で変化してよい。好ましくは、この比は、０．０１から０．１７の間、好ましくは０．０２から０．１６の間、特に好ましくは０．０３から０．１４の間の範囲にある。
【００４８】
驚くべきことに、ケイ酸塩以外のネットワーク形成剤を添加すると熱安定性を増加させることと反応性を低下させることとの両方が可能であることが示された。したがって、リン酸塩の群からのネットワーク形成剤がバインダーに加えられ、バインダー中に溶解され、特にアルカリリン酸塩（たとえばヘキサメタリン酸ナトリウムまたはポリリン酸ナトリウム）が有用であることが見いだされた。アルカリリン酸塩の中で、リン酸三ナトリウム（Ｎａ３ＰＯ４）などのアルカリオルトリン酸塩は、好ましくない。ポリリン酸ナトリウムおよび／またはメタリン酸ナトリウムが特に好ましい。
【００４９】
代替としてまたは追加としてバインダーに加えることができる他のネットワーク形成剤は、ホウ酸塩、特にアルカリホウ酸塩、たとえば四ホウ酸二ナトリウム１０水和物である。これらも、バインダー中に溶解される。
【００５０】
バインダーの総量（希釈剤を含む）中のアルカリホウ酸塩および／またはアルカリリン酸塩の割合の結果として生じるアルカリ金属の量は、酸化物として計算され、水溶液全体の中のリチウム、ナトリウムおよびカリウム酸化物の材料の総量（すなわち材料の個々の量の和である）に寄与する。したがって、モルモジュラスＳｉＯ２／Ｍ２Ｏも、アルカリホウ酸塩および／またはアルカリリン酸塩の添加の影響を受ける。
【００５１】
バインダー中のホウ酸塩の含量、特にアルカリホウ酸塩の含量は、Ｂ２Ｏ３として計算される。Ｂ２Ｏ３／ＳｉＯ２のモル比は、広い範囲、たとえば０から０．５にわたって変化してよい。この比は、好ましくは０．３未満、好ましくは０．２未満、特に好ましくは０．１未満、特に非常に好ましくは０．０８未満、特に最も好ましくは０．０６未満である。好ましくは、この比は、０以上である。さらに別の実施態様において、この比は、好ましくは０．０１超、特に好ましくは０．０２超である。本発明の状況におけるホウ酸塩は、酸化状態ＩＩＩのホウ素化合物であり、酸素とだけ直接結合している。すなわち、酸素原子が化合物中のホウ素の直接の結合相手である。
【００５２】
バインダー中のリン酸塩の含量、特にアルカリリン酸塩の含量は、Ｐ２Ｏ５として計算される。Ｐ２Ｏ５／ＳｉＯ２のモル比は、広い範囲、たとえば０から０．５にわたって変化してよい。この比は、好ましくは０．４未満、好ましくは０．３未満、より好ましくは０．２５未満、特に好ましくは０．２未満、特に非常に好ましくは０．１５未満である。この比は、好ましくは０超、好ましくは０．０１超、特に好ましくは０．０２超である。
【００５３】
本発明の状況において、リン酸塩は、酸化状態Ｖのリン化合物であり、酸素とだけ直接結合している。すなわち酸素原子が化合物中のリンの直接の結合相手である。
【００５４】
さらに別の実施態様において、バインダーは、アルミニウムも含有してよく、アルミニウムの割合は、Ａｌ２Ｏ３として計算される。その場合、Ａｌ２Ｏ３の割合は、バインダーの全重量を基準として通常２重量％未満である。
【００５５】
好ましい実施態様において、バインダーの表面張力に影響を及ぼすために、本発明によるバインダーに界面活性物質が加えられる場合がある。これらの界面活性物質の割合は、一般的には０．０１重量％から４．０重量％の間、好ましくは０．１重量％から３．０重量％の間である。
【００５６】
たとえば、独国特許出願公開第１０２００７０５１８５０Ａ１号公報に、バインダー中の適当な界面活性物質が、好ましくは硫酸塩基および／またはスルホン酸塩基を有する陰イオン界面活性剤を含めて記載されている。さらに別の適当な界面活性物質は、たとえばポリアクリル酸塩（たとえばナトリウムの−たとえばディスペックス（Ｄｉｓｐｅｘ）Ｎ４０−チバ（Ｃｉｂａ））または水系用シリコーン界面活性剤（たとえばＢｙｋ  ３４８、アルタナ（Ａｌｔａｎａ））である。トリシロキサンまたはグリコールに基づく界面活性物質（たとえばポリエチレングリコール）を用いることができる。
【００５７】
用途および所望の強度レベルに応じて、各ケースにおいて成形基材を基準として、好ましくは０．５重量％から７重量％の間、好ましくは０．７５重量％から６重量％の間、特に好ましくは１重量％から５．０重量％の間、特に好ましくは１重量％から４．０重量％の間の水ガラスバインダーが用いられる。データは、水ガラスバインダーの総量に関し、（特に、水）溶媒または希釈剤および固形分（あれば）を含む（全体＝１００重量％）。
【００５８】
好ましい実施態様において、構築材料混合物は、鋳型の強度レベルを増強するためにある割合の粒状非晶質シリカを含有する場合がある。鋳型の強度の増加、特に高温強度の増加は、自動化生産プロセスにおいて利点となり得る。合成的に製造された非晶質シリカが特に好ましい。
【００５９】
非晶質シリカの平均粒子サイズ（凝塊物も含む）は、好ましくは３００μｍ未満、好ましくは２００μｍ未満、特に好ましくは１００μｍ未満である。粒状非晶質ＳｉＯ２の篩分残留物は、１２５μｍメッシュ（１２０メッシュ）の篩いを通すとき、好ましくは１０重量％を超えず、特に好ましくは５重量％を超えず、特に非常に好ましくは２重量％を超えない。
【００６０】
これとは別に、６３μｍメッシュを有する篩い上の篩分残留物は、１０重量％未満、好ましくは８重量％未満である。篩分残留物は、ＤＩＮ  ６６１６５（第２部）に記載されている機械篩分法によって決定され、この場合、篩分補助としてチェーンリングがさらに用いられる。
【００６１】
好ましくは本発明により用いられる粒状非晶質二酸化ケイ素は、１５重量％未満、特に５重量％未満、特に好ましくは１重量％未満の含水率を有する。
【００６２】
粒状非晶質ＳｉＯ２は、粉体（ダストを含む）として用いられる。
【００６３】
合成法によって製造されたケイ酸と天然ケイ酸との両方を非晶質ＳｉＯ２として用いることができる。後者は、たとえば独国特許出願公開第１０２００７０４５６４９号公報から公知であるが、通常あまり多くない結晶部分を含有し、したがって発癌物質として分類されているので、好ましくない。合成物とは、天然ではない非晶質ＳｉＯ２を意味すると理解される。すなわち非晶質ＳｉＯ２の調製物は、人によって故意に実行される化学反応、たとえばアルカリケイ酸塩溶液からのイオン交換プロセス、アルカリケイ酸塩溶液からの沈殿、四塩化ケイ素の火炎加水分解、フェロシリコンおよびシリコンの製造におけるアーク炉中でのコークスによるケイ砂の還元によるシリカゾルの製造を含む。最後に言及した２つの方法によって製造される非晶質ＳｉＯ２は、焼成ＳｉＯ２とも呼ばれる。
【００６４】
時に、沈殿ケイ酸（ＣＡＳ番号１１２９２６−００−８）および火炎加水分解によって製造されたＳｉＯ２（焼成シリカ、ヒュームドシリカ、ＣＡＳ番号１１２９４５−５２−５）だけが合成非晶質二酸化ケイ素を意味すると理解され、フェロシリコンまたはシリコンの製造において形成される製品の方は、単に非晶質二酸化ケイ素（シリカヒューム、マイクロシリカ、ＣＡＳ番号６９０１２−６４−１２）と呼ばれる。本発明については、フェロシリコンまたはシリコンの製造において形成される製品も非晶質ＳｉＯ２とみなす。
【００６５】
好ましくは、沈殿ケイ酸および焼成による、すなわち火炎加水分解によるかまたは電気アーク中で製造された二酸化ケイ素が用いられる。特に好ましくは、ＺｒＳｉＯ４の熱分解によって製造される非晶質二酸化ケイ素（独国特許出願公開第１０２０１２０２０５０９号公報に記載）および酸素含有ガスを用いる金属Ｓｉの酸化によって製造されるＳｉＯ２（独国特許出願公開第１０２０１２０２０５１０号公報に記載）が用いられる。結晶石英から融解および急再冷によって製造され、それによって粒子が球状であり、割れていない石英ガラス粉体（主に非晶質二酸化ケイ素）（独国特許出願公開第１０２０１２０２０５１１号公報に記載）も好ましい。
【００６６】
粒状非晶質二酸化ケイ素の平均一次粒子サイズは、０．０５μｍから１０μｍの間、特に０．１μｍから５μｍの間、特に好ましくは０．１μｍから２μｍの間であってよい。一次粒子サイズは、たとえば動的光散乱（たとえば堀場のＬＡ９５０）を用いて、ならびに走査電子顕微鏡像（たとえばＦＥＩのノバ（Ｎｏｖａ）ナノＳＥＭ（ＮａｎｏＳＥＭ）２３０によるＳＥＭ像）によって決定することができる。さらに、これらのＳＥＭ像を用いて一次粒子形状の詳細を最大０．０１μｍのオーダーで視覚化することができた。ＳＥＭ測定のために二酸化ケイ素試料を蒸留水中に分散させ、次に銅テープで貼り付けられたアルミニウムホルダーに施用した後に水を蒸発させた。
【００６７】
さらに、ＤＩＮ  ６６１３１に従う気体吸着測定（ＢＥＴ法）によって粒状非晶質二酸化ケイ素の比表面積を決定した。粒状非晶質ＳｉＯ２の比表面積は、１ｍ２／ｇから２００ｍ２／ｇの間、特に１ｍ２／ｇから５０ｍ２／ｇの間、特に好ましくは１ｍ２／ｇから３０ｍ２／ｇの間である。任意選択として、たとえば特定の粒子サイズ分布を有する混合物を得るためにこれらの生成物をブレンドすることもできる。
【００６８】
製造法および製造者のタイプに応じて、非晶質ＳｉＯ２の純度は、広く変化してよい。適当なタイプは、少なくとも８５重量％、好ましくは少なくとも９０重量％、特に好ましくは少なくとも９５重量％の二酸化ケイ素含量を有する。
【００６９】
用途および所望の強度レベルに応じ、それぞれ成形基材を基準として０．１重量％から２重量％の間、好ましくは０．１重量％から１．８重量％の間、特に好ましくは０．１重量％から１．５重量％の間の非晶質ＳｉＯ２粒子が用いられる。
【００７０】
粒状非晶質二酸化ケイ素に対する水ガラス系バインダーの比は、広い範囲内で変化してよい。
【００７１】
バインダー（希釈剤または溶媒を含む）の全重量を基準として、非晶質ＳｉＯ２は、好ましくは１重量％から８０重量％、好ましくは２重量％から６０重量％、特に好ましくは３重量％から５５重量％、非常に特に好ましくは４重量％から５０重量％の割合で存在する。あるいは、これとは別に、１０：１から１：１．２（重量部）という非晶質ＳｉＯ２に対する水ガラス系バインダーの固体（酸化物、すなわちアルカリ金属酸化物Ｍ２Ｏおよび二酸化ケイ素の全質量を基準として）の割合の比に基づくのが好ましい。
【００７２】
非晶質ＳｉＯ２は、バインダーを添加する前に耐火固体または構築材料混合物に加える。
【００７３】
したがって、本発明による方法は、さらに、非晶質ＳｉＯ２を用いるとき次の特徴の１つ以上を特徴とする。
（ａ）非晶質二酸化ケイ素は、構築材料混合物にだけ加えられる。
（ｂ）非晶質二酸化ケイ素は、１ｍ２／ｇから２００ｍ２／ｇの間、好ましくは１ｍ２／ｇ以上かつ３０ｍ２／ｇ以下、特に好ましくは１５ｍ２／ｇ以下のＢＥＴ表面積を有する。
（ｃ）非晶質シリカは、沈殿ケイ酸、火炎加水分解によるかまたは電気アーク中で製造される焼成二酸化ケイ素、ＺｒＳｉＯ４の火炎分解によって製造される非晶質二酸化ケイ素、酸素含有ガスを用いる金属ケイ素の酸化によって製造される二酸化ケイ素、石英結晶の融解および急再冷によって製造される球状粒子を有する石英ガラス粉体、およびそれらの混合物からなる群から選ばれ、好ましくはＺｒＳｉＯ４の熱分解によって製造される非晶質二酸化ケイ素である。
（ｄ）非晶質二酸化ケイ素は、それぞれ耐火成形基材を基準として好ましくは０．１重量％から２重量％、特に好ましくは０．１重量％から１．５重量％の量で用いられる。
（ｅ）非晶質二酸化ケイ素は、５重量％未満、特に好ましくは１重量％未満の含水率を有する。
（ｆ）非晶質二酸化ケイ素は、好ましくは０．０５μｍから１０μｍの間、特に０．１μｍから５μｍの間、特に好ましくは０．１μｍから２μｍの間の動的光散乱によって決定された平均一次粒子直径を有する、粒状非晶質二酸化ケイ素である。
【００７４】
さらに別の実施態様において、バインダーの添加の前に、水ガラス系バインダー用の無機硬化剤が構築材料混合物に加えられる。そのような無機硬化剤は、例として、たとえばリソピックス（Ｌｉｔｈｏｐｉｘ）Ｐ２６（ズヒマー・アンド・シュバルツ（Ｚｓｃｈｉｍｍｅｒ  ａｎｄ  Ｓｃｈｗａｒｚ）ＧｍｂＨ  ＆  Ｃｏ  ＫＧヘミッシェ・ファブリケン（Ｃｈｅｍｓｃｈｅ  Ｆａｂｒｉｋｅｎ）のリン酸アルミニウム）またはファブチト（Ｆａｂｕｔｉｔ）７４８（ヘミッシェ・ファブリーク・ブデンハイム（Ｃｈｅｍｉｓｃｈｅ  Ｆａｂｒｉｋ  Ｂｕｄｅｎｈｅｉｍ）ＫＧのリン酸アルミニウム）などのリン酸塩である。他の水ガラス系バインダー用無機硬化剤は、たとえばケイ酸カルシウム類およびそれらの水和物、アルミン酸カルシウム類およびそれらの水和物、硫酸アルミニウム、炭酸マグネシウムおよびカルシウムである。
【００７５】
バインダーに対する硬化剤の比は、構築材料混合物の所望の特性、たとえば加工時間および／または解体時間に応じて変化する場合がある。有利には、硬化剤の割合（バインダー、水ガラスの場合はケイ酸塩溶液または溶媒に取り込まれた他のバインダーの全重量に対する硬化剤の重量比）は、それぞれバインダーを基準として５重量％以上、好ましくは８重量％以上、特に好ましくは１０重量％以上である。上限値は、バインダーを基準として２５重量％以下、好ましくは２０重量％以下、特に好ましくは１５重量％以下である。
【００７６】
これとは別に、それぞれ成形基材を基準として０．０５重量％から２重量％の間、好ましくは０．１重量％から１重量％の間、特に好ましくは０．１重量％から０．６重量％の間の無機硬化剤が用いられる。
【００７７】
次に、強度が許せば直ちに、結合していない構築材料混合物を鋳型から取り外すことができ、鋳型をさらに別の処理、たとえば金属鋳造のための準備に回すことができる。結合した構築材料混合物からの結合していない構築材料混合物の除去は、たとえば、結合していない構築材料混合物がこぼれ出ることができるように出口を用いて実現される。結合した構築材料混合物（鋳型）は、たとえば、圧搾空気またはブラッシングによって結合していない構築材料混合物の残留物を取り除くことができる。
【００７８】
結合していない構築材料混合物は、新しい印刷操作のために再利用することができる。
【００７９】
印刷は、たとえば複数のノズルを有する印刷ヘッドを用いて行われ、ノズルは、好ましくは個別に選択的に制御可能である。さらに別の実施態様によると、印刷ヘッドは、コンピュータによって制御されて少なくとも１つの面内で動かされ、ノズルは液体バインダーを逐次層施用する。印刷ヘッドは、たとえばバブルジェット（登録商標）、または好ましくは圧電技術によるドロップ・オン・デマンド印刷ヘッドであってよい。
【手続補正書】
【提出日】平成28年11月11日(2016.11.11)
【手続補正１】
【補正対象書類名】特許請求の範囲
【補正対象項目名】全文
【補正方法】変更
【補正の内容】
【特許請求の範囲】
【請求項１】
少なくとも、
ａ）構築材料混合物の成分として耐火成形基材を準備するステップと；
ｂ）０．０５ｍｍから３ｍｍ、好ましくは０．１ｍｍから２ｍｍ、特に好ましくは０．１ｍｍから１ｍｍの層厚を有する前記構築材料混合物の薄層を塗布するステップと；
ｃ）前記薄層の選ばれた区域に、
−  アルカリケイ酸塩水溶液の形の水ガラスと、
−  少なくとも１種のリン酸塩もしくは少なくとも１種のホウ酸塩またはリン酸塩およびホウ酸塩と
を含み、１ｍＰａｓより大きくかつ２５ｍＰａｓより小さな２５℃における粘度を有するバインダーを印刷するステップと；
ｄ）ステップｂ）およびｃ）を繰り返し反復するステップと
を含む、物体を逐次層構築するための方法。
【請求項２】
前記印刷された区域を、特に、好ましくはマイクロ波および／または赤外光によって生じる温度上昇によって硬化させるステップをさらに含む、請求項１に記載の方法。
【請求項３】
前記印刷された区域を硬化させる前記ステップは、１層から１０層の印刷された層、好ましくは３層から８層の印刷された層の前記構築材料混合物を構築した後にそれぞれ行われる、請求項２に記載の方法。
【請求項４】
ｉ）前記逐次層構築の完了後に前記物体を炉の中でまたはマイクロ波を用いて硬化させるステップと、それに続く
ｉｉ）前記少なくとも部分的に硬化した鋳型から結合していない前記構築材料混合物を取り除くステップと
をさらに含む、先行請求項の少なくとも１項に記載の方法。
【請求項５】
前記耐火成形基材は、ケイ砂、ジルコン砂またはクロム鉱砂、橄欖石、バーミキュライト、ボーキサイト、耐火粘土、ガラスビーズ、粒状ガラス、中空ケイ酸アルミニウムマイクロスフェアおよびそれらの混合物を含み、好ましくは、前記耐火成形基材を基準として５０重量％より多いケイ砂からなる、先行請求項の少なくとも１項に記載の方法。
【請求項６】
前記構築材料混合物の８０重量％超、好ましくは９０重量％超、特に好ましくは９５重量％超が耐火成形基材である、先行請求項の少なくとも１項に記載の方法。
【請求項７】
前記耐火成形基材は、篩分分析によって決定すると５０μｍから６００μｍ、好ましくは８０μｍから３００μｍの平均結晶粒直径を有する、先行請求項の少なくとも１項に記載の方法。
【請求項８】
前記水ガラスは、溶媒／希釈剤を含めて、前記成形基材を基準として０．５重量％から７重量％の間、好ましくは０．７５重量％から６重量％の間、特に好ましくは１重量％から５．０重量％の間の量で用いられる、先行請求項の少なくとも１項に記載の方法。
【請求項９】
前記構築材料混合物に水ガラス系バインダー用無機硬化剤が加えられ、前記無機硬化剤は、好ましくはリン酸塩である、先行請求項の少なくとも１項に記載の方法。
【請求項１０】
前記バインダーに対する前記硬化剤の割合は、５重量％以上から２５重量％未満、好ましくは８重量％以上から２０重量％未満、特に好ましくは１０重量％以上から１５重量％未満である、請求項９に記載の方法。
【請求項１１】
それぞれ前記成形基材を基準として０．０５重量％から２重量％の間、好ましくは０．１重量％から１重量％の間、特に好ましくは０．１重量％から０．６重量％の間の前記無機硬化剤が用いられる、請求項９に記載の方法。
【請求項１２】
前記印刷するステップは、複数のノズルを有する印刷ヘッドを用いて行われ、前記ノズルは、好ましくは個別選択的に制御可能である、先行請求項の少なくとも１項に記載の方法。
【請求項１３】
前記印刷ヘッドは、コンピュータによって制御されて少なくとも１つの面内で移動可能であり、前記ノズルは、前記液体バインダーを逐次層施用する、請求項１２に記載の方法。
【請求項１４】
前記印刷ヘッドは、バブルジェット（登録商標）技術または圧電技術によるドロップ・オン・デマンド印刷ヘッドである、請求項１２または請求項１３に記載の方法。
【請求項１５】
前記少なくとも１種のリン酸塩は、２５℃において少なくとも水溶性であり、好ましくはアルカリリン酸塩、特に好ましくはポリリン酸ナトリウムもしくはメタリン酸ナトリウムまたは両方である、先行請求項の少なくとも１項に記載の方法。
【請求項１６】
前記バインダーは、リン酸塩を、好ましくは０．０１超かつ０．５未満のＰ２Ｏ５／ＳｉＯ２のモル比（前記バインダー中のＳｉＯ２に対するＰ２Ｏ５として計算される）で含有する、先行請求項の少なくとも１項に記載の方法。
【請求項１７】
前記バインダーは、ホウ酸塩を含有し、好ましくはＢ２Ｏ３／ＳｉＯ２のモル比（前記バインダー中のＢ２Ｏ３およびＳｉＯ２として計算される）は、０．０１から０．５である、先行請求項の少なくとも１項に記載の方法。
【請求項１８】
前記少なくとも１つのホウ酸塩は、２５℃において少なくとも水溶性であり、好ましくはアルカリホウ酸塩、より好ましくは四ホウ酸二ナトリウム１０水和物である、先行請求項の少なくとも１項に記載の方法。
【請求項１９】
請求項１から１８の少なくとも１項によって製造可能な、金属鋳物、特に、鉄、鋼、銅またはアルミニウム鋳物用鋳型または中子。
【請求項２０】
バインダーであって、
−  ０．４超、好ましくは０．５超、より好ましくは０．６超、特に好ましくは０．７超のＮａ２Ｏ／Ｍ２Ｏのモル比と、１．４超から２．８未満、好ましくは１．６超から２．６未満、好ましくは１．８超から２．５未満、より好ましくは１．９超かつ２．４未満のモル率ＳｉＯ２／Ｍ２Ｏと、を有し、Ｍ２Ｏは、前記バインダー中に含有される前記非晶質アルカリケイ酸塩、アルカリ酸化物、アルカリ水酸化物、アルカリリン酸塩および／またはアルカリホウ酸塩にそれぞれ基づいて酸化物として計算されたリチウム、ナトリウムおよびカリウムの前記モル量の和である水ガラスを含み；
−  前記バインダーは、２５ｍＰａｓ未満の２５℃における動粘度を有し；
−  前記バインダー中のいずれの粒子成分も７０μｍ未満のＤ９０値を有し；
−  前記バインダーは、少なくとも１種のリン酸塩もしくは少なくとも１種のホウ酸塩またはリン酸塩およびホウ酸塩を含有し、かつ
−  前記バインダーは、１ｍＰａｓより大きくかつ２５ｍＰａｓ未満の２５℃における動粘度を有する
バインダー。
【請求項２１】
前記バインダーは、２２重量％超から４０重量％未満、好ましくは２４重量％超から３８重量％未満、好ましくは２６重量％超から３６重量％未満、特に好ましくは２８重量％超から３５重量％未満の固形分を有する、請求項２０に記載のバインダー。
【請求項２２】
あれば、前記バインダーの中の粒子は、
−  ４０μｍ未満、好ましくは３０μｍ未満、特に好ましくは２５μｍ未満、より好ましくは２０μｍ未満のＤ９０値を有し、および／または
−  ２５０μｍ未満、好ましくは１２０μｍ未満、好ましくは５０μｍ未満、より好ましくは４０μｍ未満、特に好ましくは３５μｍ未満、より好ましくは３０μｍ未満のＤ１００値を有する、
請求項２０または２１に記載のバインダー。
【請求項２３】
前記少なくとも１種のリン酸塩は、２５℃において少なくとも水溶性であり、好ましくはアルカリリン酸塩、特に好ましくはポリリン酸ナトリウムもしくはメタリン酸ナトリウムまたは両方である、請求項２０から２２の少なくとも１項に記載のバインダー。
【請求項２４】
前記バインダーは、好ましくは０．０１超かつ０．５未満のＰ２Ｏ５／ＳｉＯ２のモル比（前記バインダー中の前記ＳｉＯ２に対するＰ２Ｏ５として計算される）のリン酸塩を含有する、請求項２０から２３の少なくとも１項に記載のバインダー。
【請求項２５】
前記バインダーは、ホウ酸塩を含有し、好ましくは、モル比Ｂ２Ｏ３／ＳｉＯ２（前記バインダー中のＢ２Ｏ３およびＳｉＯ２として計算される）は、０．０１から０．５である、請求項２０から２４の少なくとも１項に記載のバインダー。
【請求項２６】
前記少なくとも１種のホウ酸塩は、２５℃において少なくとも水溶性であり、好ましくはアルカリホウ酸塩、特に好ましくは四ホウ酸二ナトリウム１０水和物である、請求項２０から２５の少なくとも１項に記載のバインダー。
【請求項２７】
前記バインダーは、特に、０．０１重量％から４．０重量％の間、好ましくは０．１重量％から３．０重量％の間の界面活性物質、好ましくは界面活性剤をさらに含有する、請求項２０から２６の少なくとも１項に記載のバインダー。
【請求項２８】
前記バインダーは、請求項２０から２７の少なくとも１項によってさらに定義される、請求項１から１９の少なくとも１項に記載の方法。
【国際調査報告】
2017538585.tif 000002
2017538585.tif 000003
2017538585.tif 000004
2017538585.tif 000005